(57)【要約】  【課題】  巻芯部に端面段差痕を発生させず、緩衝層のへたりや汚れに迅速に低コストで対応できるフィルムの巻芯を提供しようとする。  【解決手段】  円筒体の表面に弾性層が接着剥離自在に接着されたフィルム用巻芯であり、前記弾性層が、発泡樹脂又は弾性樹脂を含んで成るシート、から成り、該シートの継ぎ目において、１のシートの端面の面方向と前記表面の面方向とが斜交し、かつ該１のシートの端面に対向の他のシートの端面とが平行である巻芯である。  【選択図】  図４
2005162478.tif 000002
【特許請求の範囲】
【請求項１】
円筒体の表面に弾性層が設けられ、該弾性層が前記円筒体の表面に接着剥離自在に接着されたフィルム用巻芯。
【請求項２】
前記円筒体が樹脂製又は金属製である請求項１に記載の巻芯。
【請求項３】
前記弾性層が、独立気泡を有し主成分がポリエチレン及びポリプロピレンから選択される発泡樹脂を含む請求項１又は２に記載の巻芯。
【請求項４】
前記発泡樹脂の見かけ密度が０．０３〜０．２ｇｒ／ｃｍ３であり、前記シートの厚みが０．１〜２ｍｍである請求項３に記載の巻芯。
【請求項５】
前記円筒体に前記弾性層を構成する発泡樹脂又は弾性樹脂を含んで成るシートが巻き回され、該シートが前記表面の少なくとも一部に両面接着テープを介して接着された請求項１乃至４のいずれかに記載の巻芯。
【請求項６】
前記両面粘着テープが前記円筒体の両端部周面に貼着される請求項５に記載の巻芯。
【請求項７】
前記円筒体に前記弾性層を構成する発泡樹脂又は弾性樹脂を含んで成るシートが巻き回され、該シートが剥離性粘着剤層を備える請求項１乃至４のいずれかに記載の巻芯。
【請求項８】
前記弾性層に補強用フィルムが積層された請求項１乃至７のいずれかに記載の巻芯。
【請求項９】
前記円筒体に前記弾性層を構成する発泡樹脂又は弾性樹脂を含んで成るシートが巻き回され、該シートの継ぎ目において、１のシートの端面の面方向と前記表面の面方向とが斜交し、かつ該１のシートの端面に対向の他のシートの端面とが平行である請求項１乃至８のいずれかに記載の巻芯。
【請求項１０】
前記シートの継ぎ目が前記表面に沿った螺旋状である請求項９に記載の巻芯。
【請求項１１】
前記シートの継ぎ目が前記円筒体の軸方向に平行である請求項９に記載の巻芯。
【請求項１２】
円筒体、発泡樹脂又は弾性樹脂を含んで成り該円筒体の表面に巻き回されることとなるシート、及び両面粘着テープを準備する工程と、
該表面の、該表面に貼合された状態の前記シートの縁同士が隣接する位置の少なくとも一部を含む領域に、前記両面粘着テープを貼着する工程と、
貼着された前記両面粘着テープを介して前記シートを前記表面に貼合する工程と
を含む巻芯の製造方法。
【請求項１３】
被巻き取りシートを巻き取る巻芯の使用方法であって、
円筒体と、発泡樹脂又は弾性樹脂を含んで成り該円筒体の表面に巻き回されることとなり片面に剥離性粘着剤層が設けられたシートとを準備する工程、
前記シートを前記表面に貼合して巻芯を得る工程、
該巻芯に被巻き取りシートを巻き取る工程、
該巻芯から該被巻き取りシートを巻き出して除去する工程、
該巻芯から前記シートを剥離して除去する工程、
新しい前記シートを前記円筒体の表面に貼合する工程、
を含む巻芯の使用方法。
【請求項１４】
被巻き取りシートを巻芯に巻き取る方法であって、
請求項１１に記載の巻芯を準備する工程、
前記１のシートの端面に沿った前記シートの端縁と前記円筒体の表面との間に前記被巻き取りシートの巻き始めの端縁部を挿入する工程、
前記被巻き取りシートの前記巻芯への巻き取りを開始する工程、
を含む巻き取り方法。
【請求項１５】
被巻き取りシートを巻芯に巻き取る方法であって、
請求項１１に記載の巻芯を準備する工程、
前記被巻き取りシートの巻き始めの端縁部の片面に粘着層を形成する工程、
前記端縁部を、前記継ぎ目をまたいで前記シートの表面に粘着層を介して接合する工程、
前記被巻き取りシートの前記巻芯への巻き取りを開始する工程、
を含む巻き取り方法。
【発明の詳細な説明】
【技術分野】
【０００１】
本発明は情報技術分野で用いられる機能性フィルム等の高機能性フィルムの巻き取りに使用される巻芯に関する。
【背景技術】
【０００２】
近年、情報技術分野の発展により、液晶用フィルム、エックス線用フィルム、プリント基盤用フィルム及びその銅箔ラミネートフィルム、更には高性能印画紙等が情報機器用フィルムとして多用されるようになってきた。通常、これらのフィルムはその生産や加工の工程において円筒状のコアと呼ばれる紙管に巻き取られる。
【０００３】
巻き取られたこれらフィルムは、詳細にみると、最内層においてフィルム厚さに影響を受け、「乗り上げ段差」による歪みを生ずる。即ち、最内層の１層目を巻き回し、２層目にかかると、フィルムの長手方向終端に２層目が乗り上げることになり、２層目の乗り上げた部分のフィルムの本来の平面性が損なわれ、結果としてフィルムに内部歪みや凹凸を端面段差痕として生じ、表面の平面性や精緻さを要求されるその後の工程において使用できないという問題を引き起こしている。この内部歪みや凹凸は巻き取り後のフィルムが一時的ストックや流通等のため長時間留置されると特に発生しやすい。
【０００４】
この歪み欠点は、巻き回しを重ねることにより更に外層へと波及し、同様の欠点を伝播して生じせしめる。又、この歪み欠点は巻き取り後のフィルムが一時的ストックや流通等のため長時間留置されると特に発生しやすい。
【０００５】
これらの部分欠点は、使用される段階で切除されて捨てられることとなり、高価な原材料を無駄にし、コストアップの原因となっていた。
【０００６】
このような状況に対して、ロール状記録紙用紙管の分野では、０．２ｍｍ以上などの非常に厚い画像印刷用の記録紙の巻芯部に発生する端部段差を解消するために、紙管の外周に緩衝層として発泡スチレンシートを巻き付けたり、巻芯にスリットを設けたりしている（例えば、特許文献１参照。）。
【０００７】
しかし、特に、液晶用フィルム、エックス線用フィルム、高性能印画紙等の光学的な均一性が要求される情報機器分野の光学的用途のフィルムにおいては、プリント基盤用フィルム及びその銅箔ラミネートフィルムに比べて更に均一性が要求され、この歪み欠点は致命的である。
【０００８】
又、巻き芯として紙管を使用し、紙管の表面に緩衝性を有する素材の層を形成したのではその紙管が発塵源となり塵埃を嫌う工程現場では使用できない。又、発泡紙も構成繊維が発塵源となり不適である。
【０００９】
更に、緩衝層は柔らかい素材からできていて、繰り返しの使用でへたりやすく、又、巻芯の表面が汚れた場合汚れを拭き取りにくいので、巻芯の頻繁な更新が必要である。
【特許文献１】特開２０００−３１８９３０号公報（第２〜６頁、第３図）
【発明の開示】
【発明が解決しようとする課題】
【００１０】
本発明は、これら問題点に鑑み、巻芯部に端面段差痕を発生させず、かつ、緩衝層のへたりや汚れに迅速に低コストで対応できるフィルムの巻芯を提供しようとする。更に、低発塵性を備えた巻芯を提供しようとする。
【課題を解決するための手段】
【００１１】
本発明の要旨とするところは、円筒体の表面に弾性層が設けられ、該弾性層が前記円筒体の表面の少なくとも一部に配された粘着剤層を介して接着剥離自在に接着されたフィルム用巻芯であることにある。
【００１２】
前記円筒体は、樹脂製又は金属製であり得る。
【００１３】
前記弾性層は、独立気泡を有し主成分がポリエチレン及びポリプロピレンから選択される発泡樹脂を含み得る。
【００１４】
前記発泡樹脂の見かけ密度は、０．０３〜０．２ｇｒ／ｃｍ３であり得、前記シートの厚みは０．１〜２ｍｍであり得る。
【００１５】
前記巻芯においては、前記円筒体に前記弾性層を構成する発泡樹脂又は弾性樹脂を含んで成るシートが巻き回され得、該シートが前記表面の少なくとも一部に両面接着テープを介して接着され得る。
【００１６】
前記両面粘着テープは、前記円筒体の両端部周面に貼着され得る。
【００１７】
前記巻芯においては、前記円筒体に前記弾性層を構成する発泡樹脂又は弾性樹脂を含んで成るシートが巻き回され得、該シートが剥離性粘着剤層を備え得る。
【００１８】
前記弾性層には補強用フィルムが積層され得る。
【００１９】
前記巻芯においては、前記円筒体に前記弾性層を構成する発泡樹脂又は弾性樹脂を含んで成るシートが巻き回され得、該シートの継ぎ目において、１のシートの端面の面方向と前記表面の面方向とが斜交し、かつ該１のシートの端面に対向の他のシートの端面とが平行であり得る。
【００２０】
前記シートの継ぎ目は、前記表面に沿った螺旋状であり得る。
【００２１】
前記シートの継ぎ目は、前記円筒体の軸方向に平行であり得る。
【００２２】
又、本発明の要旨とするところは、円筒体、発泡樹脂又は弾性樹脂を含んで成り該円筒体の表面に巻き回されることとなるシート、及び両面粘着テープを準備する工程と、
該表面の、該表面に貼合された状態の前記シートの縁同士が隣接する位置の少なくとも一部を含む領域に、前記両面粘着テープを貼着する工程と、
貼着された前記両面粘着テープを介して前記シートを前記表面に貼合する工程と
を含む巻芯の製造方法であることにある。
【００２３】
更に、本発明の要旨とするところは、被巻き取りシートを巻き取る巻芯の使用方法であって、
円筒体と、発泡樹脂又は弾性樹脂を含んで成り該円筒体の表面に巻き回されることとなり片面に剥離性粘着剤層が設けられたシートとを準備する工程、
前記シートを前記表面に貼合して巻芯を得る工程、
該巻芯に被巻き取りシートを巻き取る工程、
該巻芯から該被巻き取りシートを巻き出して除去する工程、
該巻芯から前記シートを剥離して除去する工程、
新しい前記シートを前記円筒体の表面に貼合する工程、
を含む巻芯の使用方法であることにある。
【００２４】
更に又、本発明の要旨とするところは、被巻き取りシートを巻芯に巻き取る方法であって、
前記巻芯を準備する工程、
前記１のシートの端面に沿った前記シートの端縁と前記円筒体の表面との間に前記被巻き取りシートの巻き始めの端縁部を挿入する工程、
前記被巻き取りシートの前記巻芯への巻き取りを開始する工程、
を含む巻き取り方法であることにある。
【００２５】
又更に、本発明の要旨とするところは、被巻き取りシートを巻芯に巻き取る方法であって、
前記巻芯を準備する工程、
前記被巻き取りシートの巻き始めの端縁部の片面に粘着層を形成する工程、
前記端縁部を、前記継ぎ目をまたいで前記シートの表面に粘着層を介して接合する工程、
前記被巻き取りシートの前記巻芯への巻き取りを開始する工程、
を含む巻き取り方法であることにある。
【発明の効果】
【００２６】
本発明の巻芯は、フィルム、又特には情報機器分野の光学的用途のフィルムの巻芯として使用され巻芯部にを端面段差痕をほとんど発生させず、工程歩留まりを向上させる。
【００２７】
本発明の巻芯は、表層の緩衝用のシートの交換が容易であるため、手間をかけずに永続的に巻芯をへたりや汚れのない正常な状態で使用できる。
【００２８】
本発明により、フィルムの巻芯の表層の緩衝用のシートの交換が容易となる。
【００２９】
本発明の巻芯は巻き取り作動時の発塵がほとんどなく、塵埃のコンタミネーションを極度に嫌う情報機器分野の光学的用途のフィルムの巻芯として好適である。
【発明を実施するための最良の形態】
【００３０】
本発明に係る態様を詳しく説明する。本発明の巻芯は円筒体の表面に緩衝層としての弾性層が設けられて成る。弾性層は、例えば、ゴムシートのような弾性を有するシートや発泡樹脂シートを円筒体の表面に螺旋状に巻き付けて接着固定することにより形成される。
【００３１】
弾性層が樹脂発泡樹脂シートから成る場合、この樹脂発泡体は、歪み２５％における圧縮応力（ＪＩＳ  Ｋ６７６７に準じて測定）が３０〜２５０ｋPａであることが好適な緩衝効果が得られ端面段差痕の発生が防止できて好ましい。この圧縮応力の値がこの範囲を下まわるとフィルム端の段差を吸収できず、この範囲を上まわると緩衝効果が得られない。
【００３２】
樹脂発泡体の発泡率は８〜２０倍であることが適切な前述の圧縮応力の範囲の値が得られて好ましい。発泡体の見かけ密度は０．０３〜０．２５ｇｒ／ｃｍ３であることが好ましい。
【００３３】
又、弾性層の厚みは０．１〜３ｍｍであることが好ましい。弾性層が樹脂発泡樹脂シートから成る場合、弾性層の厚みは０．１〜２．５ｍｍであることが更に好ましい。この発泡体の見かけ密度が０．０３〜０．２ｇｒ／ｃｍ３でありかつこの発泡樹脂シートの厚みが０．１〜２ｍｍであることが端面段差痕の発生を抑制するうえで最も好ましい。情報機器分野の光学的用途のフィルムは端面段差痕が付き易く、かつ、寸法上は微細な段差であっても光学的には目立ちやすく製品の性能にも大きく影響するので、この見かけ密度と厚みの範囲を同時に満足する範囲が好ましい。厚みが増すと巻き付け時に弾性層にシワが入りこのシワによる圧痕がフィルムに発生する場合がある。
【００３４】
発泡体を構成する樹脂は特に限定されないが、ポリエチレン系やポリプロピレン系の樹脂が挙げられる。又、発泡体は独立気泡を有することが弾性回復に優れ繰り返しの使用に耐え好ましい。
【００３５】
独立気泡を有する発泡体は例えばポリエチレン系やポリプロピレン系の樹脂を電子線や薬剤により架橋させた後発泡させることにより得られる。
【００３６】
弾性層が弾性樹脂シートから成る場合、この弾性樹脂シートの素材としては、ゴム、合成ゴム等のエラストマーが挙げられる。フェルトや不織布から成るものであってもよい。繊維とエラストマーとが重畳又は複合された弾性樹脂シートであってもよい。
【００３７】
円筒体の内径は通常３インチ（略７６ｍｍ）、６インチ（略１５２ｍｍ）等のものがあるが、これに限定されない。円筒体の肉厚は３〜１５ｍｍの範囲であるがこれに限定されない。これらは巻き取る製品の量、巻き取り張力等の巻き取り条件により適宜選択される。
【００３８】
円筒体は紙管であってもよいが、ＡＢＳ（アクリル−ブタジエン−スチレン樹脂）、塩ビ系樹脂、エステル系樹脂、ポリカボネート、ポリアミド系樹脂、スチレン系樹脂等の樹脂やこれらの樹脂を成分とする複合材から成ることが好ましい。樹脂を主成分とする円筒体は、使用時の発塵が紙管に比べてはるかに少なく好ましい。更に、樹脂を主成分とする円筒体は吸湿、脱湿による径の変化が紙管に比べて少なく、巻き取られた情報機器分野の光学的用途のフィルムが、円筒体の吸湿による膨張で圧縮されて、フィルムの端部に起因する段差により生ずる前述の歪み欠点が助長される度合いがはるかに少なく、好ましい。この現象は、プリント基盤用フィルム及びその銅箔ラミネートフィルムような電子回路機器用フィルムの場合は欠点として顕在化しないものである。
【００３９】
円筒体は、アルミ、鉄、銅、チタンあるいはこれらの金属の少なくとも１種を含む合金や、これらを成分とする部材を含む複合構造材から成るものであってもよい。この場合も、樹脂と同様に低発塵性であり、吸湿、脱湿による径の変化が紙管に比べて少なく好ましい。
【００４０】
吸湿による径の変化は、３０℃２０％RHの雰囲気に４８時間留置された円筒体の外径をR１とし、その後３０℃９０％RHの雰囲気に４８時間留置された円筒体の外径をR２とし、（（R１−R２）／R１）×１００（％）で表示される。円筒体の吸湿による径の変化は０．５％以下であることが好ましい。紙管はこの変化が１％以上であり好ましくない。
【００４１】
又、情報機器分野の光学的用途のフィルムは端面段差痕が付き易く、かつ、寸法上は微細な段差であっても光学的には目立ちやすく製品の性能にも大きく影響するので、通常の工程では製品歩留まりを所定の水準に維持するのに細心の注意と多大の労力を要したが、劣化した弾性樹脂シートや発泡樹脂シートを速やかに交換することにより、手間とコストをさほど要せずに製品歩留まりが向上できることがわかった。
【００４２】
この交換を容易にするためには、弾性樹脂シートや発泡樹脂シートと円筒体の表面との接着が、接着剥離自在になされることが好ましい。このため、この接着は粘着剤を介してなされることが好ましい。通常の硬化して接着力を生ずる、例えばエマルジョンタイプ、溶剤タイプ、化学反応による硬化タイプの接着剤は、剥離に際して円筒体の表面から粘着剤が容易には除去されず別の弾性樹脂シートや発泡樹脂シートを貼着する際にその部分が凹凸となり好ましくない。粘着剤を用いることにより、弾性樹脂シート発泡樹脂シートと円筒体の表面との接着が接着剥離自在になされる。弾性樹脂シートや発泡樹脂シートと円筒体の表面との接着が接着剥離自在になされると、使用によるへたりや汚れ等により性能や外観が劣化した弾性樹脂シートや発泡樹脂シートを剥離して容易に交換できる。
【００４３】
円筒体が樹脂又は金属から成る場合は、この剥離に際して円筒体の表面から粘着剤が除去されて、別の弾性樹脂シートや発泡樹脂シートを貼着する際にその部分が凹凸とならず好ましい。円筒体が紙管であると粘着剤が紙管の繊維組織の微細空隙に埋没しているので、この剥離に際して円筒体の表面から粘着剤が除去されず別の弾性樹脂シートや発泡樹脂シートを貼着する際にその部分が凹凸となり好ましくない。
【００４４】
又、円筒体が樹脂又は金属から成る場合は、紙管に比べて一般には高価であり、使用により弾性樹脂シートや発泡樹脂シートの性能や外観が劣化した場合、このシートを剥離してシートのみを交換できることは資材コストの低減となる。
【００４５】
更に、発泡樹脂シートが独立気泡を有する場合は、発泡樹脂シートの表面が連続気泡を有する発泡体の表面と比べて平滑であり、円筒体から容易に剥離でき、発泡樹脂シートを交換する操作が容易となり好ましい。発泡樹脂シートがポリエチレンやポリプロピレンのような官能基を有しない樹脂から成る場合は、又更に円筒体から容易に剥離でき発泡樹脂シートを交換する操作が容易となり、好ましい。
【００４６】
粘着剤は発泡樹脂シート及び／又は円筒体表面の少なくとも一部に塗布して用いることが出来る。あるいは、両面に粘着剤層が設けられた両面接着テープを介して弾性樹脂シートや発泡樹脂シートと円筒体表面とが接着されてもよい。予め両面接着テープを円筒体表面の少なくとも一部に貼着し、次いで所定の位置に弾性樹脂シートや発泡樹脂シートを配して貼合すると、貼合の位置を正確かつ確実にして貼合操作がなされ好ましい。
【００４７】
粘着剤としては、ゴム系、アクリル系、シリコーン系、ビニルエーテル系、ウレタン系などの粘弾性ポリマーに必要に応じてロジン系、石油樹脂系などの粘着付与樹脂、軟化剤、架橋剤などが配合されたものが挙げられる。
【００４８】
本発明の巻芯の好ましい態様の一例を図１に示す。図１において、巻芯２は円筒体４の表面に弾性層６が設けられて成る。弾性層６は、発泡樹脂シート（又は弾性樹脂シート）８が円筒体４の表面に螺旋状に巻き付けて接着固定されて形成されている。発泡樹脂シート８と円筒体４とは、円筒体４の表面に螺旋状に巻き付けられた両面粘着テープ１０を介して接着されている。両面粘着テープ１０は、発泡樹脂シート８の縁同士の継ぎ目１２に沿って予め配され、両面粘着テープ１０が隣接の発泡樹脂シート８の長手方向の縁部に渡された状態で発泡樹脂シート８が両面粘着テープ１０により円筒体４に接着されている。
【００４９】
本発明の巻芯の好ましい態様の他の一例を図２に示す。図２において、巻芯２ａは円筒体４の表面に弾性層６が設けられて成る。弾性層６は、発泡樹脂シート（又は弾性樹脂シート）８が円筒体４の表面に螺旋状に巻き付けて接着固定されて形成されている。発泡樹脂シート８と円筒体４とは、円筒体４の両端部表面に環状に巻き付けられた両面粘着テープ１０ａを介して接着されている。両面粘着テープ１０ａは、円筒体４の表面に円筒体４の周縁に沿って予め配され、発泡樹脂シート８の円筒体４の周縁の位置に相当する部分が両面粘着テープ１０ａにより円筒体４に接着されている。
【００５０】
図１、図２に示す態様においては、弾性層６が円筒体４の表面の一部に両面接着テープを介して接着された層となっている。このように、発泡樹脂シート（又は弾性樹脂シート）８が、円筒体４の表面の一部分で接着されれば、弾性層６と円筒体４との結合は充分である。この態様は、弾性層６と円筒体４とが全面にわたって接着されたものに比べて弾性層６と円筒体４との分離が容易であり、弾性層６を新品と交換するときには有利である。
【００５１】
図２に示すような、両面粘着テープ１０ａが、円筒体４の表面に円筒体４の周縁に沿って配されて、発泡樹脂シート８と接着された態様は、少ない接着面積で確実に発泡樹脂シート８を円筒体４の表面に貼合することができ、好ましい。この態様は、円筒体４の表面と発泡樹脂シート８との接着面積が少ないので、発泡樹脂シート８の貼合操作、剥離操作が容易であり、両面粘着テープ１０ａの使用量が少なくて済む。又、両面粘着テープ１０ａの円筒体４への貼着の位置が周縁に沿っているので、貼着位置が特定しやすく貼着操作が容易である。
【００５２】
本発明においては、発泡樹脂シート（又は弾性樹脂シート）は、継ぎ目が円筒体４の軸方向と平行になるように円筒体４に巻き付けられてもよい。即ち、長方形の発泡樹脂シート（又は弾性樹脂シート）を、そのシートの一辺を円筒体４の軸方向と平行にして円筒体４に巻き付けてもよい。しかし、例えば図１、図２に示すように、継ぎ目１２が円筒体４の表面に螺旋状に形成された態様は、巻かれたフィルムに継ぎ目の跡が付きにくく、好ましい。
【００５３】
又、本発明においては、弾性層６は１枚の発泡樹脂シート（又は弾性樹脂シート）から成るものであってもよいが、複数枚のシートを面方向に並べて配して成るものであってもよい。
【００５４】
このような両面粘着テープ１０を用いた貼着手順は、伸び易い発泡樹脂シート（又は弾性樹脂シート）８を貼着するときに、貼着操作によりその発泡樹脂シート（又は弾性樹脂シート）８が伸ばされたり所定の位置からずれて貼着された場合、直ちにその伸ばされた部分やずれた部分を剥がして貼りなおしができ、はじめからやり直したり不良品となったりせずに正確な貼着操作が短時間でなされ好ましい。
【００５５】
本発明においては、弾性樹脂シートや発泡樹脂シートと円筒体とが相対する面全体にわたって接着されていてもよいが、例えば図1に示すように、弾性樹脂シートや発泡樹脂シートが円筒体に巻き回されて発泡樹脂シートの縁同士の継ぎ目となる部分のみで接着されていることが。接着操作、剥離操作の容易さのうえで好ましい。
【００５６】
なお、図３に示すように、端面１６ａ、端面１６ｂがシートの面方向に対して直角をなすように形成された発泡樹脂シート８を用いて点線で示された状態でつき合わされて、発泡樹脂シート８の表面１８への貼合がなされると、継ぎ目１２の部分で端面１６ａと端面１６ｂとがV字状をなして弾性層６の表面にV字状の溝ができてしまうことがある。この現象は、継ぎ目１２の部分で発泡樹脂シート８と表面１８が接着されている場合にも生ずる。
【００５７】
このV字状の溝の発生を防止する対策として、図４に示す態様が挙げられる。図４に図２の継ぎ目１２の部分のＡ−Ａ方向の要部端面図を示す。継ぎ目１２の部分、即ち、発泡樹脂シート８の１の縁１４ａと、１の縁１４ａに相対の他の縁１４ｂが円筒体４の表面１８の面方向に隣接する位置において、１の縁１４ａの発泡樹脂シート８の端面１６ａと表面１８とのなす角αが鋭角であり、端面１６ａの向きと表面１８の向きとが斜交し、かつ端面１６ａと、他の縁１４ｂの発泡樹脂シート８の端面１６ｂとが互いに平行になって対向している。このような構成により、継ぎ目１２の部分で端面１６ａと端面１６ｂとがV字状をなして弾性層６の表面にV字状の溝ができてしまう図３に示す現象を防止できる。
【００５８】
本発明の更に他の態様においては、図５に示すように、発泡樹脂シート８が片面に再剥離性粘着剤層２０を備える。この再剥離性粘着剤層付き発泡樹脂シート２２を図６に示すように、円筒体４の表面に螺旋状に巻き付けて再剥離性粘着剤層２０を介して円筒体４の表面に貼着することにより、本発明の巻芯２ｂが得られる。巻芯２ｂは、フィルムのような被巻取りシートの巻き取りと巻き出しに使用された後、汚れや圧痕の生じた再剥離性粘着剤層付き発泡樹脂シート２２を剥がして、新しい再剥離性粘着剤層付き発泡樹脂シート（２２）を円筒体４の表面に貼着して再使用出来る。
【００５９】
例えば、フィルムの生産工場で巻芯２ｂにフィルムを巻き取って使用先に出荷し、使用先でフィルムが巻き出された巻芯２ｂを生産工場に返送し、返送された巻芯２ｂから再剥離性粘着剤層付き発泡樹脂シート２２を剥がして新しい再剥離性粘着剤層付き発泡樹脂シート（２２）を円筒体４の表面に貼着して再使用することが出来る。このように、巻芯２ｂは円筒体４のリサイクル使用が可能である。
【００６０】
なお、再剥離性粘着剤層付き発泡樹脂シート２２の端面同士が相対する継ぎ目１２ｂにおいて、第４図に示す態様と同様に、対向の両端面の向きがいずれも斜交し、かつ互いに平行になっていてもよい。
【００６１】
図６に示す態様においては、再剥離性粘着剤層付き発泡樹脂シートのかわりに、片面に再剥離性粘着剤層を備える弾性樹脂シートが用いられてもよい。
【００６２】
再剥離性粘着剤としては、例えば、アクリル樹脂系粘着剤、ウレタン樹脂系粘着剤、ゴム系粘着剤、シリコーン系粘着剤などが挙げられる。アクリル樹脂系粘着剤の具体例としては、アクリル酸、アクリル酸メチル、アクリル酸エチル、アクリル酸プロピル、アクリル酸ブチル、アクリル酸−２−エチルヘキシル、メタクリル酸エチル、メタクリル酸ブチル、アクリロニトリルなどの単独重合体もしくは共重合体などが挙げられる。合成ゴム系粘着剤の具体例としては、スチレン−ブタジエンゴム、ポリイソブチレンゴム、イソブチレン−イソプレンゴム、イソプレンゴム、スチレン−イソプレンブロック共重合体、スチレン−ブタジエンブロック共重合体、スチレン−エチレン−ブチレンブロック共重合体、エチレン−酢酸ビニル熱可塑性エラストマーなどが挙げられる。これらの粘着剤は、１種単独でまたは２種以上を組み合わせて用いることができる。
【００６３】
また、再剥離性粘着剤は、シリカ、タルク、クレー、酸化チタン、酸化アルミニウム、炭酸カルシウムなどの隠蔽性を向上させる填料を含むことができる。また、再剥離性粘着剤には、さらに必要に応じて粘着付与剤、軟化剤、老化防止剤などを配合することができる。粘着付与剤としては、ロジン系樹脂、テルペンフェノール樹脂、テルペン樹脂、芳香族炭化水素変性テルペン樹脂、石油樹脂、クマロン・インデン樹脂、スチレン系樹脂、フェノール系樹脂、キシレン樹脂などが挙げられる。軟化剤としては、プロセスオイル、液状ゴム、可塑剤などが挙げられる。再剥離性粘着剤は、染料又は顔料等の着色剤を含んでもよい。
【００６４】
再剥離性粘着剤層２０は、種々の方法で形成でき、例えば、再剥離性粘着剤又はその前駆体をエアーナイフコーター、ブレードコーター、バーコーター、グラビアコーター、ロールコーター、カーテンコーター、ダイコーター、ナイフコーター、スクリーンコーター、マイヤーバーコーター、キスコーターなどで塗布し乾燥又は加熱する方法等が挙げられる。
【００６５】
巻芯２ｂに用いる円筒体４の表面には、再剥離性粘着剤層付き発泡樹脂シート２２の剥離を容易にするために剥離層が設けられてもよい。剥離層を形成する樹脂としては、シリコン系樹脂、弗素系樹脂、ポリエステル系樹脂等が挙げられる。
【００６６】
又、発泡樹脂シート（又は弾性樹脂シート）が、継ぎ目１２ａが円筒体４の軸方向と平行になるように円筒体４に巻き付けられる態様においては、図７に示す巻芯２ｃのように、長さが円筒体４の周長と等しく、幅が円筒体４の長さと等しい方形の発泡樹脂シート８ａを円筒体４に巻きまわしてもよい。あるいは、図８に示す巻芯２ｄのようにように、長さが円筒体４の周長と等しい平行四辺形の発泡樹脂シート８ｂが，継ぎ目１２ｂが円筒体４の軸方向と僅かに斜向するように円筒体４に巻き付けられる態様であってもよい。
【００６７】
このような態様においては、図９に示すように、予め発泡樹脂シート８ａの裏面に粘着剤層２０が形成されている粘着剤層付き発泡樹脂シート２２が用いられてもよい。大径、長尺の巻芯の場合はこのような粘着剤層付き発泡樹脂シート２２を用いて巻芯２ｃを製造することが巻き付け操作が容易であり、巻芯２ｃの搬送などの取り扱い中に発泡樹脂シート８ａが剥がれるトラブルがなく好ましい。粘着剤層は再剥離性粘着剤層であることが好ましい。
【００６８】
粘着剤層付き発泡樹脂シート２２は、図１０に示すように、離型祇等の離型シート２４が粘着剤層側に貼着されてストックされることが好ましい。このような離型シート・粘着剤層付き発泡樹脂シート３０は円筒体４の表面に貼合されるまでの取り扱いが容易であり好ましい。
【００６９】
更に、方形の発泡樹脂シート８ａが、継ぎ目１２ａが円筒体４の軸方向と平行になるように円筒体４に巻きまわされた態様においては、図１１に示すように、液晶用偏光フィルムのような被巻取りシート４０の巻き始めの端縁部３２を、発泡樹脂シート８ａの継ぎ目１２ａを構成する、発泡樹脂シートの縁部３４の下側、即ち縁部３４と円筒体４の表面との間に挿入し、縁部３４と端縁部３２とを縁部３４に形成されている粘着剤層２０を介して接合したのち被巻取りシート４０の巻き取りを開始することが好ましい。この接合操作は、予め円筒体４の表面に貼着されている縁部３４を、その縁部３４の長手方向に沿って剥がしたのち端縁部３２を縁部３４と円筒体４の表面との間に挿入して行なわれる。
【００７０】
あるいは、図１２に示すように、離型シート・粘着剤層付き発泡樹脂シート３０の縁部３４ａにおいて、離型シート２４に幅方向（縁部３４ａの長手方向）に沿って切れ目２７を形成しておき、斜交切断面３７に沿って発泡樹脂シート３０を切断して継ぎ目１２ａ（図１１）の斜交端面を形成した後、図１３に示すように、短冊状の離型シート２９を粘着剤層付き発泡樹脂シート２２に残したまま粘着剤層付き発泡樹脂シート２２を円筒体４の表面に貼合し、その後短冊状の離型シート２９を除去し、その短冊状の離型シート２９が除去された跡の部分の粘着剤層に縁部３４を貼着してもよい。これにより、縁部３４の端縁部３２への貼着操作が簡易化できる。
【００７１】
又、この態様においては、図１４に示すように、縁部３４に接合された端縁部３２において、その接合面と反対の面が両面粘着テープような第２の粘着剤層４４を介して円筒体４の表面と接着されていてもよい。このような態様においては、予め、図１５に示すように、接合前の被巻取りシート４０の端縁部３２に両面粘着テープ等を用いて第２の粘着剤層４４を形成してから、端縁部３２を、縁部３４と円筒体４の表面との間に挿入して、次いで端縁部３２と円筒体４の表面とを第２の粘着剤層４４を介して接着することが好ましい。
【００７２】
図１１、図１４に示すような、端縁部３２が縁部３４と円筒体４の表面との間に挟まれて被巻取りシート４０が巻芯２ｃに巻き取られる態様は、端面段差痕を更に小さくし、被巻取りシート４０の歩留まりの向上に更に寄与する。
【００７３】
更に又、方形の発泡樹脂シート８ａが、継ぎ目１２ａが円筒体４の軸方向と平行になるように円筒体４に巻きまわされた態様においては、被巻取りシート４０の巻き始めの端縁部３２に等を用いて図１５に示すような帯状の粘着剤層７０を設け、図１６に示すように、端縁部３２を、継ぎ目１２ａをまたいで発泡樹脂シート８ａの表面に粘着層７０を介して接合した状態で、被巻取りシート４０を巻芯２ｃに巻き取ることが出来る。この態様も、端面段差痕を更に小さくし、被巻取りシート４０の歩留まりの向上に更に寄与する。
【００７４】
更に、本発明においては、発泡樹脂シートが発泡樹脂シート補強用のフィルムを裏面に積層して補強されてもよい。図１７に発泡樹脂から成るシート８ｃの裏面に補強用フィルム５０を接着剤層５２を介して積層した補強発泡樹脂シート６０を示す。補強用フィルム５０の表面には粘着剤層２０が形成され、粘着剤層２０の表面には離型シート２４が貼着されている。補強発泡樹脂シート６０は引っ張りに対して安定であり、特に大型の巻き芯に発泡樹脂から成るシートを巻きつける操作が安定し、所定の位置に精度良く発泡樹脂から成るシートを巻きつけ貼合することが出来る。
【００７５】
発泡樹脂から成るシート８ｃとしては発泡樹脂シート８と同様の素材からなるシートが用いられる。補強用フィルム５０としては薄い樹脂フィルムが用いられ、例えば、厚み５〜２０μｍのポリエステルフィルムが好適に用いられる。接着剤層５２は発泡樹脂から成るシート８ｃと補強用フィルム５０とを接着するものであれば特に材質は問わないが、例えば、ポリエチレンフィルムが挙げられる。発泡樹脂から成るシート８ｃと補強用フィルム５０との間にポリエチレンフィルムを配し熱圧着することが出来る。
【００７６】
本発明の巻芯は、情報機器分野の光学的用途のフィルムの巻き取りに好適に用いられるが、特に、液晶パネル用偏光フィルムの巻き取りに好適に用いられる。液晶パネル用偏光フィルムの一例としては、ポリビニルアルコール系未延伸フィルムを染色し一軸延伸して得られた偏光膜（あるいはポリエチレンテレフタレート系偏光膜）の両面にトリアセチルセルロース膜をラミネートして得られたものが挙げられる。
【００７７】
更に、本発明の巻芯は、前述のように弾性層の交換が容易なため、液晶パネル用偏光フィルムに使用される偏光膜やセパレートフィルム、プロテクトフィルムのようなベースフィルムの巻き取りに好適に用いられ、端面段差痕の格段の減少に大きく寄与する。又、プリント基盤用フィルム及びその銅箔ラミネートフィルムの巻き取りに好適に用いられ、端面段差痕の格段の減少に大きく寄与する。
【実施例】
【００７８】
［実施例１〜６、比較例１、２、参考例１］
図１に示す構成の巻芯をフィルム用の巻き取り装置に装着し、試料のフィルムを巻き取った。巻芯の内径は１５２ｍｍ、肉厚は６ｍｍ、長さは３００ｍｍである。
【００７９】
円筒体と発泡樹脂シートの接着は両面粘着テープを用いて予め粘着テープを円筒体に螺旋状に貼り付けて行なった。両面粘着テープとしては、日東電工社製の幅５ｍｍのものを用いた。
【００８０】
端面段差痕の残留性評価：試料のフィルムを表１に示す巻芯に断面積当たりの巻き取り張力が７０N／ｃｍ２、１０ｍ／ｍｉｎで巻き取った。巻き取ったロールを表１に示す保管条件で保管した後、巻き出して巻き始め部の端面段差痕が目視で残留している個所を、特定し、残留している個所のフィルムの長さを計り、フィルム全長に対する比率を端面段差痕残留率として求めた。
【００８１】
試料のフィルムである液晶用偏光フィルムは、日東電工社製のものを用いた。
【００８２】
参考例に使用の銅箔積層体：厚み２５μｍのポリイミドフィルム（東レデュポン（株）製“カプトン”）に厚み３５μｍの圧延銅箔（ジャパンエナジー（株）製）がエポキシ系接着剤を介して貼着された銅箔積層体を用いた。
【００８３】
【表１】
2005162478.tif 000003
【００８４】
表１に示すように、実施例１〜６で得た巻芯を用いて巻き取った液晶用偏光フィルムは、端面段差痕が殆んど生じなかった。一方、紙管を用いた巻芯を用いて巻き取った液晶用偏光フィルムは、多湿の雰囲気に長期保管されると端面段差痕が生じた。
【００８５】
又、実施例１で使用した巻芯は２０回の使用後に若干の端面段差痕が生じたので発泡樹脂シートを円筒体から剥がして新品と交換した。発泡樹脂シートを剥がしたあとには円筒体表面に接着剤の跡が残らず、新品と交換しても接着剤の痕跡による凹凸はなく、交換後の巻芯の表面は円滑であった。又、交換の操作は短時間で容易になされた。
【００８６】
［実施例７］
図１に示す構成の巻芯をフィルム用の巻き取り装置に装着し、試料のフィルムを巻き取った。巻芯の内径は１５２ｍｍ、肉厚は６ｍｍ、長さは３００ｍｍである。
【００８７】
円筒体と発泡樹脂シートの接着は両面粘着テープを用いて予め粘着テープを円筒体に螺旋状に貼り付けて行なった。両面粘着テープとしては、日東電工社製の幅５ｍｍのものを用いた。
【００８８】
又、弾性層としてポリエチレン樹脂発泡樹脂シート（東レ製：商品名ペフ）を用いた。厚みは１ｍｍである。このポリエチレン樹脂発泡樹脂シートの見かけ密度は０．１ｇｒ／ｃｍ３であった。
【００８９】
端面段差痕の残留性評価：試料のフィルムを表１に示す巻芯に断面積当たりの巻き取り張力が７０N／ｃｍ２、１０ｍ／ｍｉｎで巻き取った。巻き取ったロールを表１に示す保管条件で保管した後、巻き出して巻き始め部の端面段差痕が目視で残留している個所を、特定し、残留している個所のフィルムの長さを計り、フィルム全長に対する比率を端面段差痕残留率として求めた。
【００９０】
試料のフィルムである液晶用偏光フィルムは、日東電工社製のものを用いた。
【００９１】
実施例７で得た巻芯を用いて巻き取った液晶用偏光フィルムは、端面段差痕が殆んど生じなかった。一方、紙管を用いた巻芯を用いて巻き取った液晶用偏光フィルムは、多湿の雰囲気に長期保管されると端面段差痕が生じた。
【００９２】
又、実施例７で使用した巻芯は２０回の使用後に若干の端面段差痕が生じたので発泡樹脂シートを円筒体から剥がして新品と交換した。発泡樹脂シートを剥がしたあとには円筒体表面に接着剤の跡が残らず、新品と交換しても接着剤の痕跡による凹凸はなく、交換後の巻芯の表面は円滑であった。又、交換の操作は短時間で容易になされた。
【００９３】
［実施例８］
図５に示す構成の巻芯２ｂをフィルム用の巻き取り装置に装着し、試料のフィルムを巻き取った。円筒体４として内径１５２ｍｍ、肉厚６ｍｍ、長さ３００ｍｍの紙管を用いた。
【００９４】
再剥離性粘着剤層付き発泡樹脂シート２２を構成する発泡樹脂シートとしては、実施例７と同じポリエチレン樹脂発泡樹脂シートを用いた。再剥離性粘着剤としてはリンテック社製のアクリル系樹脂粘着剤を用いた。再剥離性粘着剤層付き発泡樹脂シート２２の厚紙に対する剥離強力は、１．５N／２５ｍｍであった。
【００９５】
剥離強力は、温度２３℃、相対湿度６５％の雰囲気下で、厚紙に、幅２５ｍｍのテープ状の試験片を重量２ｋｇのゴムローラーをこの試験片上で３往復させることによって貼着し、貼着してから２５分経過後に、試験片の一端を１８０度方向に速度３００ｍｍ／分で剥離させた時の剥離力を測定して求めた。
【００９６】
この巻芯２ｂに実施例７と同様の試料フィルムを巻き取ったときの端面段差痕残留率は、実施例７の場合と同等であった。
【００９７】
この巻芯２ｂは、使用後に再剥離性粘着剤層付き発泡樹脂シート２２を円筒体４から容易に剥がすことができた。又、新しい再剥離性粘着剤層付き発泡樹脂シート２２を円筒体４に容易に巻き付けて貼着することができた。
【００９８】
［実施例９］
図７に示す構成の巻芯２ｃをフィルム用の巻き取り装置に装着し、試料のフィルムを巻き取った。巻芯の内径は２５０ｍｍ、肉厚は１２ｍｍ、長さは１６００ｍｍである。
【００９９】
巻芯は、紙巻に図１５に示す補強発泡樹脂シート６０（長さ８６０．４ｍｍ×幅１６００ｍｍ）を貼合して得た。発泡樹脂から成るシート８ａとしてはポリエチレン樹脂発泡樹脂シート（東レ製：商品名ペフ）を用いた。厚みは１ｍｍである。このポリエチレン樹脂発泡樹脂シートの見かけ密度は０．１ｇｒ／ｃｍ３であった。補強用フィルム５０としては厚み１２μｍのポリエチレンテレフタレートフィルムが用いられ、ポリエチレンフィルムにより、ポリエチレン樹脂発泡樹脂シートとポリエチレンテレフタレートフィルムが熱圧着ラミネートされていた。粘着剤層は実施例８と同様の素材からなる再剥離性粘着剤層であり、ラミネートされたポリエチレンテレフタレートフィルムの表面に形成された。粘着剤層の表面には離型紙が貼着されていた。補強発泡樹脂シート６０の長手方向端縁は４５度にカットした。離型紙を剥がし除去した後、補強発泡樹脂シート６０を円筒４の表面に貼合した。
【０１００】
この巻芯２ｂに実施例７と同様の試料フィルムを図１１に示す態様により巻き取った。端縁部３２の短幅は１５ｍｍであった。
【０１０１】
紙巻への補強発泡樹脂シート６０の巻き付けは操作が安定し、精度良く補強発泡樹脂シート６０を巻きつけることが出来た。
【０１０２】
又、巻き取った液晶用偏光フィルムは、端面段差痕が殆んど生じなかった。
【０１０３】
以上本発明の巻芯の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【０１０４】
本発明の巻芯の製造方法及び使用方法は、情報機器分野の光学的用途のフィルムの巻き取りに限らず、緩衝層を備えることが必要な巻芯に広く適用出来る。
【図面の簡単な説明】
【０１０５】
【図１】本発明の巻芯の態様の一例を示す斜視模式図である。
【図２】本発明の巻芯の態様の他の一例を示す斜視模式図である。
【図３】発泡樹脂シートの端面同士が相対する継ぎ目の状態を説明する要部端面図である。
【図４】発泡樹脂シートの端面同士が相対する継ぎ目の好ましい状態を説明する要部端面図である。
【図５】本発明の巻芯に用いられる再剥離性粘着剤層付き発泡樹脂シートの構成を示す断面図である。
【図６】本発明の巻芯の態様の他の一例を示す斜視模式図である。
【図７】本発明の巻芯の態様の更に他の一例を示す斜視模式図である。
【図８】本発明の巻芯の態様の又更に他の一例を示す斜視模式図である。
【図９】本発明の巻芯の形成に用いられる粘着剤層付き発泡樹脂シートの構成を示す断面図である。
【図１０】本発明の巻芯の形成に用いられる離型シート・粘着剤層付き発泡樹脂シートの構成を示す断面図である。
【図１１】被巻取りシートの端縁部と発泡樹脂シートとの接合の態様を説明する断面模式図である。
【図１２】切り目入りの離型シートを備えた離型シート・粘着剤層付き発泡樹脂シートの態様を示す断面模式図である。
【図１３】被巻取りシートの端縁部と発泡樹脂シートとの接合の過程のひとつを説明する断面模式図である。
【図１４】被巻取りシートの端縁部と発泡樹脂シートとの接合の他の態様を説明する断面模式図である。
【図１５】被巻取りシートの端縁部と発泡樹脂シートとの接合の過程の他のひとつを説明する断面模式図である。
【図１６】被巻取りシートの端縁部と発泡樹脂シートとの接合の更に他の態様を説明する断面模式図である。
【図１７】本発明の巻芯の形成に用いられる補強発泡樹脂シートの構成を示す断面図である。
【符号の説明】
【０１０６】
２：巻芯
４：円筒体
６：弾性層
８、８ａ，８ｃ：発泡樹脂シート
１０：両面粘着テープ
１２、１２ａ、１２ｂ：継ぎ目
２０；剥離性粘着剤層
３２：端縁部
３４：縁部
４０：被巻き取りシート
５０：補強用フィルム
７０：粘着層
【図１】
2005162478.tif 000004
【図２】
2005162478.tif 000005
【図３】
2005162478.tif 000006
【図４】
2005162478.tif 000007
【図５】
2005162478.tif 000008
【図６】
2005162478.tif 000009
【図７】
2005162478.tif 000010
【図８】
2005162478.tif 000011
【図９】
2005162478.tif 000012
【図１０】
2005162478.tif 000013
【図１１】
2005162478.tif 000014
【図１２】
2005162478.tif 000015
【図１３】
2005162478.tif 000016
【図１４】
2005162478.tif 000017
【図１５】
2005162478.tif 000018
【図１６】
2005162478.tif 000019
【図１７】
2005162478.tif 000020